(57)【特許請求の範囲】
【請求項１】
固形の産業廃棄物を焼却処理する方法において、
焼却処理前に、廃棄物に対して１質量％以上２質量％以下の消石灰またはそれと同量のカルシウムを含有するカルシウム含有物質を添加し、混合した後に焼却処理を行うことにより、焼却灰の溶融を防ぐことを特徴とする、固形産業廃棄物の焼却処理方法。
【請求項２】
焼却処理後の焼却灰の、ＣａＯ（質量％）／ＳｉＯ２（質量％）で表される塩基度の平均値が０．４０以上２．０以下であることを特徴とする、請求項１に記載の固形産業廃棄物の焼却処理方法。
【請求項３】
前記産業廃棄物の酸化ケイ素含有量が１０質量％以上であることを特徴とする、請求項１または２に記載の固形産業廃棄物の焼却処理方法。
【発明の詳細な説明】
【技術分野】
【０００１】
本発明は、固形産業廃棄物の焼却処理方法に関し、殊に、焼却炉の耐火材の浸食を低減するための焼却処理方法に関するものである。
【背景技術】
【０００２】
産業廃棄物の焼却処理設備において、焼却炉の内壁面には、高温の有害ガスから炉壁を保護するために、耐火材が内張りされている。この耐火材は、炉の使用に伴って損傷を受けるため、定期的な交換が必要となる。
【０００３】
耐火材が損傷する要因としては、
（１）耐火材の耐熱温度以上の条件で操業することにより耐火材自体が溶融したり、温度条件の急激な変化により耐火材がヒートショックを受けたりする、熱による損傷
（２）回転炉などの内壁面に使用された場合、機械的応力が周期的にかかることによる割れ等が発生したり、接触する原料との磨耗で耐火材が削り取られたりする、機械的損傷
（３）原料が溶融等を起こして耐火材内部へ侵入することにより、耐火材の組成変化を起こし、耐熱性や強度が失われる、化学的損傷
等がある。
【０００４】
これらの要因に対して耐火材を保護し、損傷を抑えるために、従来は、燃焼温度を低く抑えたり、比較的損傷を受けにくい高級耐火材を使用するという対策をとっていた。あるいは、一般耐火材を使用して、損傷したらその都度取り替えていた。
【０００５】
ところが、燃焼温度を低く抑えると、処理速度が低下するだけでなく、燃焼ガスの臭気除去が困難になり、ガス処理を安全に行うためのコストが高くなる。また、損傷を受けにくい高級耐火材を使用しても、耐用年数には限度があり、費用が嵩む。さらに、一般耐火材を使用する場合、損傷する毎に頻繁に取り替えなければならず、費用や手間がかかるだけでなく、取り替える間は廃棄物の焼却処理が中断される等の不具合が生じる。
【０００６】
一方、特許文献１には、多孔質耐火材の表面をグラスライニングによりガラス膜で被覆する方法が開示されている。
【先行技術文献】
【特許文献】
【０００７】
【特許文献１】特開２００２−１７４４１９号公報
【発明の概要】
【発明が解決しようとする課題】
【０００８】
しかしながら、特許文献１の方法も、被覆材の費用や被覆作業の手間を要し、さらに、被覆作業中は廃棄物の焼却処理が中断されるという問題がある。
【０００９】
本発明は、固形の産業廃棄物を焼却処理する際、簡易且つ低コストで、しかも廃棄物の焼却処理を中断せずに、耐火材の損傷を抑制することを目的とする。
【課題を解決するための手段】
【００１０】
上記問題を解決するため、本発明は、固形の産業廃棄物を焼却処理する方法において、焼却処理前に、廃棄物に対して１質量％以上２質量％以下の消石灰またはそれと同量のカルシウムを含有するカルシウム含有物質を添加し、混合した後に焼却処理を行うことにより、焼却灰の溶融を防ぐことを特徴とする、固形産業廃棄物の焼却処理方法を提供する。
【００１１】
焼却処理後の焼却灰の、ＣａＯ（質量％）／ＳｉＯ２（質量％）で表される塩基度の平均値が０．４０以上２．０以下であることが好ましい。前記産業廃棄物の酸化ケイ素含有量が１０質量％以上でもよい。
【発明の効果】
【００１３】
本発明によれば、簡易な方法且つ低コストで、廃棄物の焼却処理を中断することなく、耐火物の損傷を抑制することができる。
【図面の簡単な説明】
【００１４】
【図１】本発明の実施例にかかる廃棄物処理設備の構成を示す概略図である。
【発明を実施するための形態】
【００１５】
以下、本発明の実施の形態を説明する。
【００１６】
従来、廃棄物の焼却処理を行う焼却炉であるロータリーキルンに内張りされた耐火材は、損傷により、通常７〜８ヶ月で補修を行う必要が生じていた。本発明者らは、その主な原因が、廃棄物の焼却灰の塩基度が平均約０．３と低いために、焼却灰の融点が低く、焼却灰が溶融することで、耐火材が構造スポーリングを起こすためであると考えた。
【００１７】
そして、焼却処分する固形廃棄物中にカルシウム含有物質を添加し、焼却灰の塩基度を上げることで融点を高くすれば、耐火材内部への侵食を起こしにくくなることを見出した。そこで、本発明は、耐火材で内張りした焼却炉を用いて廃棄物を燃焼させる際、焼却前の廃棄物に対して１質量％以上の消石灰またはそれと同量のカルシウムを含有するカルシウム含有物質を添加することとした。
【００１８】
廃棄物にカルシウム含有物質を添加して塩基度が上がれば、焼却灰の融点が上昇し、焼却灰が溶融しにくくなる。これにより、焼却灰溶融物の耐火材への浸透が抑制され、耐火材の構造スポーリングが起こりにくくなる。すなわち、耐火材の損傷を抑制し、寿命を延ばすことができる。十分な効果を得るためには、焼却灰の塩基度を平均０．４以上とすることが好ましい。なお、塩基度とは、焼却灰中のＣａＯとＳｉＯ２との質量％の比（ＣａＯ（質量％）／ＳｉＯ２（質量％））のことである。ただし、塩基度は２．０以下に抑えることが望ましい。塩基度が２．０を超えると、溶融温度の上昇により溶融エネルギー原単位が著しく増加し、炉内温度が想定以上に上昇して焼却灰が溶融した場合、流動性が極めて高くなり、浸透による耐火材の損傷が大きくなってしまうためである。
【００１９】
焼却灰の塩基度（平均０．４以上）は、いわゆる傾向管理によりなされる。焼却灰は多数のものがあって、成分は必ずしも同様ではなく、焼却灰自体の塩基度は０．２〜１程度に大きく変化する。また、その処理は日々、大量に連続してなされるため、焼却灰の成分を常に監視することは生産的ではない。そこで、１日に一回程度でよいので、焼却灰の塩基度を測定し、その焼却灰について塩基度を調整するアルカリ量を設定し、その日の各処理予定の固形廃棄物への添加量とする。なお、焼却灰のサンプリング方法として、例えば、４時間ごとに１回、１日あたりで計６回のサンプリングを実施し、１日分計６点のサンプルを混合後に縮分する事で、当該日の代表サンプルとすることが出来る。これでも、この日の中では、塩基度が必ずしも０．４以上と常になるとは限らないが、日々この操作を繰り返すことで、長期間でみれば塩基度が０．４以上の傾向となる傾向管理の実施となり、耐火材の損耗を抑制できる。
【００２０】
カルシウム含有物質としては、消石灰や炭酸カルシウム、石膏の他、カルシウムが含有されているその他の粉体や泥状のものでもよい。また、これらを２種以上混合したものでも構わない。廃棄物内に均一に混合することにより溶融を防ぐという観点から、これらのカルシウム含有物質は、粒子状のものや溶液状、スラリー状であることが好ましい。例えば炭酸カルシウムの場合には、平均粒子径５０μｍ以下であることが好ましい。
【００２１】
このようなカルシウム含有物質を、焼却処分する固形の産業廃棄物中に投入し、均一に攪拌した後、廃棄物を焼却炉で焼却することにより、発生する焼却灰の塩基度が上がり、焼却灰の融点が上昇する。そのため、耐火材内部に溶融（侵食）しにくくなり、耐火材の延命化につながる。
【００２２】
本発明は、廃棄物の酸化ケイ素含有量が１０質量％の場合に、殊に効果的である。さらに、焼却炉に内張りされている耐火材の耐熱温度が１０００℃以上の場合に効果的である。
【００２３】
このように、本発明は、固形の産業廃棄物を焼却処理する際、カルシウム含有物質を添加するという極めて簡易な方法により、耐火材の損傷を抑制することができる。これにより、耐火材の寿命を延ばし、交換サイクルを延ばすことができ、コストや手間を削減できる。しかも、耐火材に対して、表面を保護材で被覆処理する等の作業を行わないので、その作業による焼却処理中断の必要もない。したがって、焼却炉の停止に伴う温度低下によって起こる燃焼ガスの臭気やダイオキシンの発生機会を減らすことができる。
【００２４】
以上、本発明の好適な実施形態について説明したが、本発明はかかる例に限定されない。当業者であれば、特許請求の範囲に記載された技術的思想の範疇内において、各種の変更例または修正例に想到しうることは明らかであり、それらについても当然に本発明の技術的範囲に属するものと了解される。
【実施例】
【００２５】
廃棄物にカルシウム含有物質を添加した後に焼却する本発明の焼却処理方法と、カルシウム含有物質を添加せずに焼却する従来の焼却処理方法とを実施した際の、耐火材の肉厚の変化および焼却灰の塩基度を測定した。
【００２６】
図１は、廃棄物処理設備１の構成の概要であり、図中の矢印は、廃棄物の流れを示す。廃棄物はショベルカー２で運搬され、スキップコンベア３に投入された後、エプロンコンベア４、スライドゲート５を介して、焼却炉であるロータリーキルン６に投入される。ロータリーキルン６は、直径４．９ｍ、長さ１４ｍのものを使用した。
【００２７】
２００７年１月１５日〜２００７年７月１０日の約６ヶ月間、廃棄物にカルシウム含有物質を添加せずに焼却炉を使用し、焼却炉に内張りされた耐火材（Ａｌ２Ｏ３：８９％、ＳｉＯ２：４％、Ｃｒ２Ｏ３：５％）の肉厚の測定を行った。なお、耐火材の肉厚測定は、耐火材に直径８０〜１００ｍｍの円筒形の穴を開け、穴部分の厚さを計測することで実施した。焼却処理は、廃棄物をロータリーキルン６に６〜１０ｔ／ｈ投入し、ロータリーキルン６内において、９００〜１１００℃で約１時間焼却した。耐火材の肉厚測定結果は表１に示す通りであり、肉厚の減肉速度は平均２４．９ｍｍ／月であった。
【００２８】
【表１】
0006534251.tif 000002
【００２９】
また、１週間に１回、蛍光Ｘ線分析を行い、得られたＣａ、Ｓｉ濃度から換算してＣａＯ、ＳｉＯ２濃度を算出し、焼却灰の塩基度を求めた。なお、蛍光Ｘ線分析は、アワーズテック株式会社製の蛍光Ｘ線分析装置「ＯＵＲＳＴＥＸ１６０」を使用して行い、本測定の前には予め標準物質による検量を実施した。焼却灰の塩基度は０．２０〜０．４９の範囲で推移し、約６ヶ月間の平均は０．３３であった。
【００３０】
次に、２０１２年１０月１９日〜２０１３年５月１日の約６．５ヶ月間、本発明の実施例として、廃棄物に消石灰を投入した後、焼却炉で焼却し、焼却炉に内張りされた耐火材（Ａｌ２Ｏ３：８３％、ＳｉＯ２：６％、Ｃｒ２Ｏ３：１０％）の肉厚の測定を行った。
【００３１】
まず、焼却処分する固形の廃棄物１４４〜２００ｔをピットにて作製後、消石灰を廃棄物に対して２質量％投入した。ピット内の廃棄物を自動ショベルですくい、廃棄物中の消石灰が均一になるように、ショベルカーで約１時間攪拌した。廃棄物は、湿量基準で水分量２８．４〜６４．７％のものを用い、ｐＨ７〜１１に調整した。
【００３２】
消石灰を添加した廃棄物を、ショベルカー２で廃棄物処理設備１まで運搬し、図１に示すスキップコンベア３、エプロンコンベア４、スライドゲート５を介して、ロータリーキルン６に６〜１０ｔ／ｈ投入した。そして、ロータリーキルン６内において、９００〜１１００℃で約１時間焼却処理を行った。
【００３３】
耐火材の肉厚測定結果は表２に示す通りであり、肉厚の減肉速度は平均１１．３ｍｍ／月となった。
【００３４】
【表２】
0006534251.tif 000003
【００３５】
また、１日に１回、蛍光Ｘ線分析を行い、焼却灰の塩基度を求めた。焼却灰の塩基度は０．２７〜０．７２の範囲で推移し、約６．５ヶ月間の平均は０．４８であった。
【００３６】
本発明を適用することにより、塩基度の平均値が高くなるとともに、耐火材の減肉速度が大幅に低下した。すなわち、従来に比べて耐火材の寿命が長くなり、補修または取り替えのサイクルを２倍以上延ばすことができるようになった。
【産業上の利用可能性】
【００３７】
本発明は、廃棄物の焼却炉の耐火材の劣化を低減する方法として適用できる。
【符号の説明】
【００３８】
１  廃棄物処理設備
２  ショベルカー
３  スキップコンベア
４  エプロンコンベア
５  スライドゲート
６  ロータリーキルン
【図１】
0006534251.tif 000004